【手続補正書】
【提出日】平成27年10月19日(2015.10.19)
【手続補正１】
【補正対象書類名】明細書
【補正対象項目名】０２１３
【補正方法】変更
【補正の内容】
【０２１３】
本明細書に引用される全ての特許、特許書類、及び刊行物の完全な開示は、参照によりそれら全体が組み込まれる。本発明の実施態様の一部を以下の項目［１］−［１００］に記載する。
[１]
第１の表面を有する基材と、第１の主表面及び第２の主表面を有する融解コート層と、を含む物品であって、前記融解コート層の前記第１の主表面が、前記基材の前記第１の表面上に配置され、前記融解コート層が、実質的に連続的であり、かつ
（ａ）少なくとも約２００，０００の集団分子量を有する１種以上のアクリル系ポリマーであって、前記融解コート層が、約２５ｇ／ｍ２未満のコーティング重量を有し、溶媒を含まず、約１重量％以下のゲル化アクリル系ポリマーを含む、アクリル系ポリマーと、
（ｂ）ホットメルトコーティングに好適な任意の温度、及び１００秒−１未満の剪断速度、又は１００ｒａｄ／秒未満の周波数で測定して、約２０，０００ｃＰを超える集団融解粘度を有する１種以上の熱可塑性エラストマーであって、前記融解コート層が、約１２ｇ／ｍ２未満のコーティング重量を有する、熱可塑性エラストマーと、
（ｃ）いずれも熱可塑性エラストマーではない１種以上の天然ゴム又は合成ゴムであって、少なくとも約２００，０００ｇ／ｍｏｌの集団分子量と、ホットメルトコーティングに好適な任意の温度、及び１００秒−１未満の剪断速度、又は１００ｒａｄ／秒未満の周波数で測定して、約５０，０００ｃＰを超える集団融解粘度とを有し、前記融解コート層が、約２９ｇ／ｍ２未満のコーティング重量を有する、天然ゴム又は合成ゴムと、
（ｄ）約５０，０００〜約３，０００，０００ｇ／ｍｏｌの集団分子量を有する１種以上の非エラストマー熱可塑性ポリマーであって、前記融解コート層が、約１７ｇ／ｍ２未満のコーティング重量を有し、溶媒を含まない、非エラストマー熱可塑性ポリマーと、
からなる群から選択される融解コート組成物を含む、物品。
[２]
前記融解コート層が液体媒体を実質的に含まない、項目１に記載の物品。
[３]
前記融解コート層が自己粘着性である、項目１に記載の物品。
[４]
前記融解コート層が感圧性接着特性を有する、項目１に記載の物品。
[５]
前記融解コート層の前記第２の主表面が艶消仕上げを有する、項目１に記載の物品。
[６]
前記融解コート層が、６０°の測定角度にて約１〜約９％の光沢低下を有する、項目１に記載の物品。
[７]
前記融解コート層の前記第２の主表面が、複数の隆起細筋を有する、項目１に記載の物品。
[８]
前記融解コート層の前記コーティング密度が、前記融解コート組成物密度の約６０〜約９５％である、項目７に記載の物品。
[９]
前記隆起細筋が、約２５マイクロメートル未満の平均高さを有する、項目７に記載の物品。
[１０]
前記隆起細筋が、約５〜約１０マイクロメートルの平均高さを有する、項目７に記載の物品。
[１１]
前記隆起細筋が不規則に離間され、隣接する隆起細筋のいずれの対も、隣接する隆起細筋の任意の他の対の間隔の１０倍を超える前記間隔を有さない、項目７に記載の物品。
[１２]
前記複数の隆起細筋が、約２０〜約５００マイクロメートルの、隣接する隆起細筋間の平均間隔を有する、項目７に記載の物品。
[１３]
前記複数の隆起細筋が、約１５０〜約２００マイクロメートルの、隣接する隆起細筋間の平均間隔を有する、項目７に記載の物品。
[１４]
前記融解コート層が、ピンホールよりも大きい貫通ボイドを有さない、項目１に記載の物品。
[１５]
前記基材が可撓性である、項目１に記載の物品。
[１６]
前記基材が２つ以上の層を含む、項目１に記載の物品。
[１７]
前記基材が、高分子フィルム、織物、金属フィルム又は紙の少なくとも１つを含む、項目１に記載の物品。
[１８]
前記基材が、二軸延伸ポリプロピレン及びポリエステルの少なくとも一方を含む、項目１に記載の物品。
[１９]
前記物品が、接着剤テープ又は接着剤シートである、項目１に記載の物品。
[２０]
前記物品が、箱封止テープ、マスキングテープ、医療用テープ、図形（graphics）シート及び反射シートからなる群から選択される、項目１９に記載の物品。
[２１]
前記物品が、ロール物品の形態にあり、前記コート層が、切断（slitting）又は変換の前に縁ビードを有さない、項目１に記載の物品。
[２２]
前記融解コート層が、本質的に１種以上のアクリル系ポリマーからなる、項目１に記載の物品。
[２３]
前記融解コート層が、イソオクチルアクリレートのポリマー及びコポリマーからなる群から選択されるアクリル系ポリマーを含む、項目１に記載の物品。
[２４]
前記融解コート層が、１種以上のアクリル系ポリマーを含み、前記融解コート層が、粘着付与剤、油及び可塑剤を実質的に含まない、項目１に記載の物品。
[２５]
前記融解コート層が、１種以上のアクリル系ポリマーを含み、約２１ｇ／ｍ２未満のコーティング重量を有する、項目１に記載の物品。
[２６]
前記融解コート層が、１種以上のアクリル系ポリマーを含み、約１７ｇ／ｍ２未満のコーティング重量を有する、項目１に記載の物品。
[２７]
前記融解コート層が、１種以上のアクリル系ポリマーを含み、約１３ｇ／ｍ２未満のコーティング重量を有する、項目１に記載の物品。
[２８]
前記融解コート層が、１種以上のアクリル系ポリマーを含み、約９ｇ／ｍ２未満のコーティング重量を有する、項目１に記載の物品。
[２９]
前記融解コート層が、少なくとも約５００，０００の集団分子量を有する１種以上のアクリル系ポリマーを含む、項目１に記載の物品。
[３０]
前記融解コート層が、少なくとも約８００，０００の集団分子量を有する１種以上のアクリル系ポリマーを含む、項目１に記載の物品。
[３１]
前記融解コート層が、少なくとも約１，０００，０００の集団分子量を有する１種以上のアクリル系ポリマーを含む、項目１に記載の物品。
[３２]
前記融解コート層が、スチレンブロックコポリマーからなる群から選択される１種以上の熱可塑性エラストマーを含む、項目１に記載の物品。
[３３]
前記スチレンブロックコポリマーが、スチレン−イソプレン−スチレントリブロックコポリマー又はスチレン−エチレン／ブチレン−スチレントリブロックコポリマーを含む、項目３２に記載の物品。
[３４]
前記融解コート層が１種以上の熱可塑性エラストマーを含み、更に粘着性付与樹脂を含む、項目１に記載の物品。
[３５]
前記粘着性付与樹脂がＣ５樹脂である、項目３４に記載の物品。
[３６]
前記融解コート層が１種以上の熱可塑性エラストマーを含み、油及び可塑剤を実質的に含まない、項目１に記載の物品。
[３７]
前記融解コート層が１種以上の熱可塑性エラストマーを含み、約９ｇ／ｍ２未満のコーティング重量を有する、項目１に記載の物品。
[３８]
前記融解コート層が、ホットメルトコーティングに好適な任意の温度で測定して、約５０，０００ｃＰを超える融解粘度を有する１種以上の熱可塑性エラストマーを含む、項目１に記載の物品。
[３９]
前記融解コート層が、ホットメルトコーティングに好適な任意の温度で測定して、約１００，０００ｃＰを超える集団融解粘度を有する１種以上の熱可塑性エラストマーを含む、項目１に記載の物品。
[４０]
前記融解コート層が、ホットメルトコーティングに好適な任意の温度で測定して、約１，０００，０００ｃＰを超える集団融解粘度を有する１種以上の熱可塑性エラストマーを含む、項目１に記載の物品。
[４１]
前記融解コート層が、本質的に天然ゴム又は合成ゴムからなる、項目１に記載の物品。
[４２]
前記融解コート層が、天然ゴム及び合成ゴムからなる群から選択される１種以上のゴムを含み、約１重量％以下のゲル化天然ゴム又は合成ゴムを含む、項目１に記載の物品。
[４３]
前記融解コートが、天然ゴム及び合成ゴムからなる群から選択される１種以上のゴムを含み、粘着付与剤及び可塑剤からなる群から選択される少なくとも１つの添加剤を更に含む、項目１に記載の物品。
[４４]
前記融解コート層が、１００重量部の天然ゴム当たり１０〜２００重量部の粘着付与剤を含む、項目４３に記載の物品。
[４５]
前記融解コート層が、天然ゴム及び合成ゴムからなる群から選択される１種以上のゴムを含み、約２５ｇ／ｍ２未満のコーティング重量を有する、項目１に記載の物品。
[４６]
前記融解コート層が、天然ゴム及び合成ゴムからなる群から選択される１種以上のゴムを含み、約１９ｇ／ｍ２未満のコーティング重量を有する、項目１に記載の物品。
[４７]
前記融解コート層が、天然ゴム及び合成ゴムからなる群から選択される１種以上のゴムを含み、約１５ｇ／ｍ２未満のコーティング重量を有する、項目１に記載の物品。
[４８]
前記融解コート層が、天然ゴム及び合成ゴムからなる群から選択される１種以上のゴムを含み、約１１ｇ／ｍ２未満のコーティング重量を有する、項目１に記載の物品。
[４９]
前記融解コート層が、イソプレン、ブタジエン、ニトリルゴム及びスチレン−ブタジエンゴムからなる群から選択される１種以上のゴムを含む、項目１に記載の物品。
[５０]
前記融解コート層が、少なくとも約１００，０００ｃＰの集団分子量を有する１種以上のゴムを含む、項目１に記載の物品。
[５１]
前記融解コート層が、少なくとも約１，０００，０００ｃＰの集団分子量を有する１種以上のゴムを含む、項目１に記載の物品。
[５２]
前記融解コート層が、本質的に非エラストマー熱可塑性ポリマーからなる、項目１に記載の物品。
[５３]
前記融解コート層が１種以上の非エラストマー熱可塑材を含み、約１３ｇ／ｍ２未満のコーティング重量を有する、項目１に記載の物品。
[５４]
前記融解コート層が１種以上の非エラストマー熱可塑材を含み、約９ｇ／ｍ２未満のコーティング重量を有する、項目１に記載の物品。
[５５]
前記融解コート層が、ポリオレフィン及び脂肪族ポリエステルからなる群から選択される１種以上の非エラストマー熱可塑性ポリマーを含む、項目１に記載の物品。
[５６]
前記融解コート層が、１種以上の半結晶性非エラストマー熱可塑性ポリマーを含む、項目１に記載の物品。
[５７]
上部に融解コート層を有する物品の製造プロセスであって、
前記製造プロセスが、（ａ）ポリマーを含有する融解コーティング組成物を、約３５ｍｉｌｓ（０．８９マイクロメートル）未満の厚さを有するダイスロットを通して運搬する工程と、
（ｂ）前記融解組成物を、約３インチ（７．６ｃｍ）未満の直径を有する回転ロッドと、支持ローラー上に支持された移動する基材との間のニップ地点の入口側に直接接触させる工程であって、前記支持ローラーの表面が約２０ｍｉｌｓ（０．５１マイクロメートル）以下の深さで変形されるように、十分小さいニップ圧が使用される、工程と、
（ｃ）上部に融解コート層を有する基材を、前記ニップ地点の出口側で獲得する工程と、を含み、
前記回転ロッド及び前記圧縮性支持ローラーが、それぞれ、前記移動する基材の動作の方向に回転し、
前記回転ロッドが約２０ｒｐｍを超えて回転し、前記移動する基材の速度の約１〜約２０％の表面速度を有する、製造プロセス。
[５８]
前記融解コーティング組成物が、
（ａ）少なくとも約２００，０００の集団分子量を有する１種以上のアクリル系ポリマーであって、前記組成物が、溶媒を含有せず、約１重量％以下のゲル化アクリル系ポリマーを含有する、アクリル系ポリマー、又は
（ｂ）ホットメルトコーティングに好適な任意の温度、及び１００秒−１未満の剪断速度、又は１００ｒａｄ／秒未満の周波数で測定して、約２０，０００ｃＰを超える集団融解粘度を有する１種以上の熱可塑性エラストマー、又は
（ｃ）少なくとも約２００，０００ｇ／ｍｏｌの集団分子量を有し、熱可塑性エラストマーではない１種以上の天然ゴム又は合成ゴムであって、ホットメルトコーティングに好適な任意の温度、及び１００秒−１未満の剪断速度、又は１００ｒａｄ／秒未満の周波数で測定して、約５０，０００ｃＰを超える融解粘度を有する、天然ゴム又は合成ゴム、又は
（ｄ）約５０，０００〜約３，０００，０００ｇ／ｍｏｌの集団分子量を有する１種以上の非エラストマー熱可塑性ポリマーであって、前記組成物が溶媒を含有しない、非エラストマー熱可塑性ポリマー、
からなる群から選択される、項目５７に記載のプロセス。
[５９]
前記ダイスロットが約１５ｍｉｌｓ（３８０マイクロメートル）未満の厚さを有する、項目５７に記載のプロセス。
[６０]
前記ダイスロットが約１０ｍｉｌｓ（２５０マイクロメートル）未満の厚さを有する、項目５７に記載のプロセス。
[６１]
前記ダイスロットが約５ｍｉｌｓ（１２５マイクロメートル）未満の厚さを有する、項目５７に記載のプロセス。
[６２]
前記ダイスロットが約１ｍｉｌ（２５マイクロメートル）を超える厚さを有する、項目５７に記載のプロセス。
[６３]
前記回転ロッドが、約２インチ（５ｃｍ）未満の直径を有する、項目５７に記載のプロセス。
[６４]
前記回転ロッドが、１インチ（２．５ｃｍ）未満の直径を有する、項目５７に記載のプロセス。
[６５]
前記回転ロッドが、約１／４〜約３／４インチ（０．６〜２ｃｍ）の直径を有する、項目５７に記載のプロセス。
[６６]
前記支持ローラーが圧縮性である、項目５７に記載のプロセス。
[６７]
前記支持ローラーの前記表面が、約１０ｍｉｌｓ（３８０マイクロメートル）以下の深さで変形される、項目５７に記載のプロセス。
[６８]
前記支持ローラーの前記表面が、約５ｍｉｌｓ（１２５マイクロメートル）以下の深さで変形される、項目５７に記載のプロセス。
[６９]
前記支持ローラーの前記表面が、約１ｍｉｌ（２５マイクロメートル）以下の深さで変形される、項目５７に記載のプロセス。
[７０]
前記支持ローラーの前記表面が、約１〜約２０ｍｉｌｓ（２５〜５００マイクロメートル）の深さで変形される、項目５７に記載のプロセス。
[７１]
前記支持ローラーが非圧縮性である、項目５７に記載のプロセス。
[７２]
前記回転ロッドが、前記移動する基材の前記速度の約１〜約１５％の接線表面速度を有する、項目５７に記載のプロセス。
[７３]
前記回転ロッドが、前記移動する基材の前記速度の約１〜約１０％の接線表面速度を有する、項目５７に記載のプロセス。
[７４]
前記回転ロッドが、前記移動する基材の前記速度の約１〜約５％の接線表面速度を有する、項目５７に記載のプロセス。
[７５]
前記回転ロッドが、前記移動する基材の前記速度の約２〜約２０％の接線表面速度を有する、項目５７に記載のプロセス。
[７６]
前記回転ロッドが、前記移動する基材の前記速度の約２〜約１０％の接線表面速度を有する、項目５７に記載のプロセス。
[７７]
前記回転ロッドが、前記移動する基材の前記速度の約５〜約２０％の接線表面速度を有する、項目５７に記載のプロセス。
[７８]
前記回転ロッドが、前記移動する基材の前記速度の約５〜約１０％の接線表面速度を有する、項目５７に記載のプロセス。
[７９]
前記融解組成物の前記粘度が約１０，０００ｃＰを超える、項目５７に記載のプロセス。
[８０]
前記融解組成物の前記粘度が約５０，０００ｃＰを超える、項目５７に記載のプロセス。
[８１]
前記融解組成物の前記粘度が約１００，０００ｃＰを超える、項目５７に記載のプロセス。
[８２]
前記融解組成物の前記粘度が約１，０００，０００ｃＰを超える、項目５７に記載のプロセス。
[８３]
前記回転ロッドが平滑であり、又は約１０００マイクロインチ（２５μｍ）未満のＲＡ値を有する表面テクスチャを有する、項目５７に記載のプロセス。
[８４]
前記回転ロッドが、約１００マイクロインチ（２．５μｍ）未満のＲＡ値を有する表面テクスチャを有する、項目５７に記載のプロセス。
[８５]
前記回転ロッドが、約２０マイクロインチ（０．５μｍ）未満のＲＡ値を有する表面テクスチャを有する、項目５７に記載のプロセス。
[８６]
前記コート基材が、切断又は変換の前に可視の縁ビードを有さない、項目５７に記載のプロセス。
[８７]
前記移動する基材が、約２００フィート／分（６０メートル／分）を超えて移動する、項目５７に記載のプロセス。
[８８]
前記移動する基材が、約５００フィート／分（１５０メートル／分）を超えて移動する、項目５７に記載のプロセス。
[８９]
前記移動する基材が、約１０００フィート／分（３００メートル／分）を超えて移動する、項目５７に記載のプロセス。
[９０]
前記融解組成物を前記ニップ地点の前記入口側に接触させることによる可視の回転プールが存在しない、項目５７に記載のプロセス。
[９１]
前記コート基材の前記厚さが前記ニップ圧とは独立して、前記ダイスロットの前記厚さと前記回転ロッドの前記表面速度とに依存するような前記範囲内で、前記ダイスロットの前記厚さと、前記回転ロッドの前記表面速度と、前記ニップ圧が設定される、項目５７に記載のプロセス。
[９２]
前記基材が可撓性である、項目５７に記載のプロセス。
[９３]
前記基材が２つ以上の層を含む、項目５７に記載のプロセス。
[９４]
前記基材が、高分子フィルム、不織布ウェブ又は紙のうちの少なくとも１つを含む、項目５７に記載のプロセス。
[９５]
前記基材が、前記基材に対する前記融解コート層の接着を改善するように下塗りされている、項目５７に記載のプロセス。
[９６]
更に、
（ｄ１）前記基材を、前記基材上の融解コート層と共に、前記基材自体の上に券回してロール形態とすることを含む、項目５７に記載のプロセス。
[９７]
前記融解コート層が工程（ｃ）と工程（ｄ１）との間に乾燥されない、項目９６に記載のプロセス。
[９８]
工程（ｃ）の後に前記融解コート層を架橋させることを更に含む、項目５７に記載のプロセス。
[９９]
更に、
（ｄ２）前記融解コート層を被着体に接触させて、前記基材を前記被着体に接着することを含む、項目５７に記載のプロセス。
[１００]
前記融解コート層が工程（ｃ）と工程（ｄ２）との間で乾燥されない、項目９９に記載のプロセス。
【手続補正２】
【補正対象書類名】特許請求の範囲
【補正対象項目名】全文
【補正方法】変更
【補正の内容】
【特許請求の範囲】
【請求項１】
第１の表面を有する基材と、第１の主表面及び第２の主表面を有する融解コート層と、を含む物品であって、前記融解コート層の前記第１の主表面が、前記基材の前記第１の表面上に配置され、前記融解コート層が、実質的に連続的であり、かつ
（ａ）少なくとも約２００，０００の集団分子量を有する１種以上のアクリル系ポリマーであって、前記融解コート層が、約２５ｇ／ｍ２未満のコーティング重量を有し、溶媒を含まず、約１重量％以下のゲル化アクリル系ポリマーを含む、アクリル系ポリマーと、
（ｂ）ホットメルトコーティングに好適な任意の温度、及び１００秒−１未満の剪断速度、又は１００ｒａｄ／秒未満の周波数で測定して、約２０，０００ｃＰを超える集団融解粘度を有する１種以上の熱可塑性エラストマーであって、前記融解コート層が、約１２ｇ／ｍ２未満のコーティング重量を有する、熱可塑性エラストマーと、
（ｃ）いずれも熱可塑性エラストマーではない１種以上の天然ゴム又は合成ゴムであって、少なくとも約２００，０００ｇ／ｍｏｌの集団分子量と、ホットメルトコーティングに好適な任意の温度、及び１００秒−１未満の剪断速度、又は１００ｒａｄ／秒未満の周波数で測定して、約５０，０００ｃＰを超える集団融解粘度とを有し、前記融解コート層が、約２９ｇ／ｍ２未満のコーティング重量を有する、天然ゴム又は合成ゴムと、
（ｄ）約５０，０００〜約３，０００，０００ｇ／ｍｏｌの集団分子量を有する１種以上の非エラストマー熱可塑性ポリマーであって、前記融解コート層が、約１７ｇ／ｍ２未満のコーティング重量を有し、溶媒を含まない、非エラストマー熱可塑性ポリマーと、
からなる群から選択される融解コート組成物を含む、物品。
【請求項２】
前記融解コート層が液体媒体を実質的に含まない、請求項１に記載の物品。
【請求項３】
前記融解コート層の前記第２の主表面が、複数の隆起細筋を有する、請求項１に記載の物品。
【請求項４】
上部に融解コート層を有する物品の製造プロセスであって、
前記製造プロセスが、（ａ）ポリマーを含有する融解コーティング組成物を、約３５ｍｉｌｓ（０．８９マイクロメートル）未満の厚さを有するダイスロットを通して運搬する工程と、
（ｂ）前記融解組成物を、約３インチ（７．６ｃｍ）未満の直径を有する回転ロッドと、支持ローラー上に支持された移動する基材との間のニップ地点の入口側に直接接触させる工程であって、前記支持ローラーの表面が約２０ｍｉｌｓ（０．５１マイクロメートル）以下の深さで変形されるように、十分小さいニップ圧が使用される、工程と、
（ｃ）上部に融解コート層を有する基材を、前記ニップ地点の出口側で獲得する工程と、を含み、
前記回転ロッド及び前記圧縮性支持ローラーが、それぞれ、前記移動する基材の動作の方向に回転し、
前記回転ロッドが約２０ｒｐｍを超えて回転し、前記移動する基材の速度の約１〜約２０％の表面速度を有する、製造プロセス。
【請求項５】
前記融解コーティング組成物が、
（ａ）少なくとも約２００，０００の集団分子量を有する１種以上のアクリル系ポリマーであって、前記組成物が、溶媒を含有せず、約１重量％以下のゲル化アクリル系ポリマーを含有する、アクリル系ポリマー、又は
（ｂ）ホットメルトコーティングに好適な任意の温度、及び１００秒−１未満の剪断速度、又は１００ｒａｄ／秒未満の周波数で測定して、約２０，０００ｃＰを超える集団融解粘度を有する１種以上の熱可塑性エラストマー、又は
（ｃ）少なくとも約２００，０００ｇ／ｍｏｌの集団分子量を有し、熱可塑性エラストマーではない１種以上の天然ゴム又は合成ゴムであって、ホットメルトコーティングに好適な任意の温度、及び１００秒−１未満の剪断速度、又は１００ｒａｄ／秒未満の周波数で測定して、約５０，０００ｃＰを超える融解粘度を有する、天然ゴム又は合成ゴム、又は
（ｄ）約５０，０００〜約３，０００，０００ｇ／ｍｏｌの集団分子量を有する１種以上の非エラストマー熱可塑性ポリマーであって、前記組成物が溶媒を含有しない、非エラストマー熱可塑性ポリマー、
からなる群から選択される、請求項４に記載のプロセス。
【請求項６】
前記回転ロッドが、前記移動する基材の前記速度の約１〜約１５％の接線表面速度を有する、請求項４に記載のプロセス。
【請求項７】
前記コート基材の前記厚さが前記ニップ圧とは独立して、前記ダイスロットの前記厚さと前記回転ロッドの前記表面速度とに依存するような前記範囲内で、前記ダイスロットの前記厚さと、前記回転ロッドの前記表面速度と、前記ニップ圧が設定される、請求項４に記載のプロセス。